СПОСОБ ОТВЕРЖДЕНИЯ RMA-СШИВАЕМОГО СМОЛЯНОГО ПОКРЫТИЯ, RMA-СШИВАЕМЫЕ КОМПОЗИЦИИ И СМОЛЫ ДЛЯ ПРИМЕНЕНИЯ В УКАЗАННОМ СПОСОБЕ

1. Способ отверждения покрытия из RMA-сшиваемой композиции, включающий два или более разных механизмов отверждения, в котором указанная RMA-сшиваемая композиция содержит по меньшей мере один сшиваемый компонент, содержащий реакционноспособные компоненты А и В, каждый из которых содержит по меньшей мере две реакционноспособные группы, при этом по меньшей мере две реакционноспособные группы компонента А представляют собой кислотные протоны (С-Н) в активированных метиленовых или метиновых группах (RMA-донорная группа), и по меньшей мере две реакционноспособные группы компонента В представляют собой активированные ненасыщенные группы (С=С) (RMA-акцепторная группа), при этом указанные реакционноспособные группы способны взаимодействовать с обеспечением поперечного сшивания посредством реакции присоединения Михаэля (RMA) в присутствии основного катализатора (С), при этом указанный способ включает стадии
a. Обеспечения RMA-сшиваемой композиции,
b. Нанесения слоя указанной RMA-сшиваемой композиции,
c. Отверждения указанного слоя путем поперечного RMA-сшивания,
d. Применения второй стадии реакции поперечного сшивания до, во время или после указанного поперечного RMA-сшивания,
при этом два или более разных механизма отверждения включают
a. Поперечное RMA-сшивание в комбинации со второй реакцией поперечного сшивания гидроксигрупп в RMA-сшиваемых компонентах с полиизоцианатами или силоксанами, или
b. Поперечное RMA-сшивание в комбинации со второй реакцией поперечного сшивания с полиаминами, с сшиваемыми компонентами, содержащими компонент В, и/или с эпоксидными группами в RMA-сшиваемых компонентах,
c. Поперечное RMA-сшивание в комбинации со второй реакцией поперечного сшивания на основе автоокислительной сушки ненасыщенных групп в RMA-сшиваемых компонентах, или
d. Поперечное RMA-сшивание в комбинации со второй реакцией поперечного радикального сшивания реакционноспособных компонентов B в RMA-сшиваемых компонентах и/или необязательно других радикально сшиваемых полимерных компонентах, предпочтительно путем УФ-отверждения или путем термического отверждения, предпочтительно с применением перокси-групп, или
e. Их комбинации
при этом указанную вторую стадию реакции поперечного сшивания осуществляют до, во время или после RMA-отверждения.
2. Способ по п. 1, отличающийся тем, что RMA-сшиваемая композиция содержит RMA-сшиваемую смолу, содержащую один или более жирных компонентов, выбранных из группы, состоящей из жирных кислот, жирных спиртов, жирных аминов, жирных тиолов, предпочтительно жирных кислот или жирных спиртов, и по меньшей мере две реакционноспособные группы, представляющие собой кислотные протоны (С-Н) в активированных метиленовых или метановых группах, при этом указанные активированные С-Н реакционноспособные группы находятся в одном или более реакционноспособных компонентов А, имеющих структуру согласно формуле 1:
,
где R представляет собой водород, или алкил, или арил, и Y и Y' представляют собой одинаковые или различные замещающие группы, предпочтительно алкил, аралкил или арил (R*), или алкокси (-OR*) или где -C(=O)-Y и/или -C(=O)-Y' заменен на CN или арил, предпочтительно на не более чем один фенил, предпочтительно ацетоацетат или малонат.
3. Способ по п. 1, отличающийся тем, что один или более реакционноспособных компонентов А преимущественно представляют собой малонат.
4. Способ по п. 2 или 3, отличающийся тем, что RMA-сшиваемые смолы содержат жирные соединения, предпочтительно жирные кислоты, содержащие ненасыщенные группы, эпоксидные группы или гидроксигруппы или их комбинации.
5. Способ по п. 4, отличающийся тем, что RMA-сшиваемые смолы содержат жирные соединения, жирные кислоты предпочтительно содержат цепь из от С8 до С18 атомов, при этом 20, 25, 30 или от 40 до 99 масс. %, предпочтительно от 60 до 99 масс. % жирных кислот представляют собой ненасыщенные жирные кислоты для автоокислительного поперечного сшивания, при этом RMA-сшиваемая композиция также предпочтительно содержит осушающую соль.
6. Способ по п. 4, отличающийся тем, что RMA-сшиваемая смола содержит жирные соединения, жирные кислоты предпочтительно содержат цепь из от С8 до С18 атомов с гидроксильными группами и/или содержат другие гидроксильные группы в сшиваемых компонентах и RMA-сшиваемая композиция дополнительно содержит полиизоцианаты или силоксаны для образования поперечных связей с гидроксильными группами.
7. Способ по п. 4, отличающийся тем, что RMA-сшиваемая смола содержит жирные соединения, предпочтительно жирные кислоты, содержащие цепь из от С8 до С18 атомов с эпоксидными группами, и RMA-сшиваемая композиция дополнительно содержит полиамины.
8. Способ по п. 4, отличающийся тем, что RMA-сшиваемая композиция содержит инициатор термического или радиационного радикального сшивания для термического или радиационного радикального сшивания и необязательно также избыток реакционноспособных компонентов В относительно реакционноспособных компонентов А в RMA-сшиваемой композиции.
9. Способ по п. 8, отличающийся тем, что RMA-сшиваемая композиция содержит избыток реакционноспособных компонентов В относительно реакционноспособных компонентов А в RMA-сшиваемой композиции.
10. Способ по п. 8 или 9, отличающийся тем, что RMA-сшиваемая композиция содержит радикальный инициатор, и поперечное сшивание, предпочтительно поперечное УФ-сшивание, осуществляют после RMA-отверждения для обеспечения дополнительного взаимодействия непрореагировавшего компонента В, в частности, на участке поверхности покрытия.
11. Способ по пп. 8-10, отличающийся тем, что RMA-сшиваемая композиция содержит радикальный инициатор, и поперечное сшивание, предпочтительно поперечное УФ-сшивание, осуществляют до RMA-отверждения для увеличения вязкости слоя покрытия перед RMA-отверждением.
12. Способ по п. 9, отличающийся тем, что RMA-сшиваемая композиция содержит более 60 масс. %, предпочтительно более 70, 80 или 90 масс. % радикально отверждаемых компонентов, менее 40, предпочтительно менее 30, 20 или 10 масс. % RMA-сшиваемых компонентов, содержащих компонент А, при этом их сумма составляет 100 масс. %, и радикальный инициатор, при этом поперечное сшивание, предпочтительно поперечное УФ-сшивание, осуществляют после первоначального RMA-отверждения, что приводит к увеличению вязкости слоя покрытия перед УФ-отверждением.
13. Способ по пп. 8-12, отличающийся тем, что RMA-сшиваемая композиция содержит акрилат, а также метакрилатные акцепторы в качестве компонентов В (акцепторов).
14. RMA-сшиваемая композиция, описанная в любом из пп. 2-13.
15. RMA-сшиваемая композиция по пп. 14, отличающаяся тем, что RMA-сшиваемая смола представляет собой олигомер или полимер, модифицированный жирными кислотами или жирными спиртами и реакционноспособным компонентом А, или отличающаяся тем, что полимерная смола предпочтительно представляет собой олигомер или полимер сложного полиэфира, полиуретана, акриловый олигомер или полимер, эпоксидный олигомер или полимер или олигомер или полимер простого полиэфира или их гибриды или смеси.
16. RMA-сшиваемая композиция по п. 14, отличающаяся тем, что RMA-сшиваемая смола представляет собой олигомерные или полимерные сложный полиэфир, полиуретан, простой полиэфир, акриловую смолу, эпоксидную смолу или полиол, содержащий жирные кислоты или жирные спирты, предпочтительно алкид, модифицированный реакционноспособным компонентом А, предпочтительно посредством этерификации или переэтерификации сложного эфира реакционноспособного компонента А.
17. RMA-сшиваемая композиция по пп. 14-16, отличающаяся тем, что RMA-сшиваемая смола содержит жирные кислоты или жирные спирты в количестве от 5 до 80 масс. %, предпочтительно от 10 до 60% масс. и наиболее предпочтительно от 20 до 40 масс. % относительно общей массы RMA-сшиваемой смолы и содержит реакционноспособные компоненты А в количестве от 1 до 80 масс. %, предпочтительно от 5 до 70 масс. %, более предпочтительно от 10 до 40 масс. % относительно общей массы RMA-сшиваемой смолы.
18. RMA-сшиваемая композиция по пп. 14-17, отличающаяся тем, что RMA-сшиваемая смола имеет средневесовую молекулярную массу Mw по меньшей мере 250 дальтон, при этом Mw полимера предпочтительно составляет от 250 до 10000, более предпочтительно от 400 до 5000 дальтон и полидисперсность предпочтительно составляет от 2 до 5.
19. RMA-сшиваемая композиция по пп. 14-18, отличающаяся тем, что RMA-сшиваемая смола имеет кислотное число менее 5, предпочтительно менее 4, 3,2 и наиболее предпочтительно менее 1 мг KOH/г.
20. RMA-сшиваемая композиция по пп. 14-19 дополнительно содержащая один или более ограничителей реакционной способности D, спиртовое средство для улучшения времени схватывания, органические растворители Т, воду, реакционноспособные растворители, способные взаимодействовать с реакционноспособным компонентом А или В, агенты для регулирования провисания Е, активаторы адгезии Р, добавки для нанесения покрытия.
21. RMA-сшиваемая композиция по пп. 14-20 в виде набора ингредиентов, состоящего из одного или более ингредиентов I, содержащих основной катализатор (который содержит скрытый основной катализатор) С для инициирования реакции поперечного RMA-сшивания, и одного или более ингредиентов II, не содержащих указанный основной катализатор С и содержащих другие оставшиеся компоненты RMA-сшиваемой композиции.
22. Применение RMA-сшиваемой композиции по пп. 14-21 в композиции для нанесения покрытия для нанесения верхнего покрытия поверх слоя обычного герметика, при этом указанный слой герметика основан на одной или более смол, включая эпоксидные, фенольные, силоксановые, силиконовые, акриловые, полиуретановые, полимочевинные, полиаспаргиновые смолы и их гибриды, или для покрытия пола, предпочтительно деревянного пола, в частности, пола в гимнастическом зале, бетонного пола, винилового пола, пола терраццо, пробкового пола, фенольного пола или металлического пола, предпочтительно для непосредственного нанесения на бетонные полы без слоя герметика.
23. RMA-сшиваемые смолы, описанные в любом из пп. 2-22.
24. RMA-сшиваемые смолы по п. 23, отличающиеся тем, что один или более реакционноспособных компонентов А преимущественно представляют собой малонат, и RMA-сшиваемая смола имеет гидроксильное число OHV от 20 до 300, предпочтительно от 20 до 200 или от 50 до 150, более предпочтительно от 75 до 125, наиболее предпочтительно от 80 до 115.
25. RMA-сшиваемая композиция для нанесения покрытия по пп. 23-24, содержащая RMA-сшиваемую жирную смолу, содержащую реакционноспособный компонент А, предпочтительно малонат или ацетоацетат, наиболее предпочтительно малонат, или содержащую реакционноспособный компонент В, предпочтительно акрилоил, или оба реакционноспособных компонентов А или В, характеризующаяся тем, что
a. Молекулярная масса Mw (средневесовая) составляет от 1000 до 20000, предпочтительно от 2000 до 15000, более предпочтительно от 2500 до 10000,
b. Гидроксильное число OHV составляет от 20 до 300, предпочтительно от 20 до 200 или от 50 до 150, более предпочтительно от 75 до 125, наиболее предпочтительно от 80 до 115,
c. Кислотное число AV составляет менее 5, предпочтительно менее 3, 2 или даже 1,
d. Эквивалентная масса EQW (на С-Н/С=С группу) составляет от 85 до 1000, предпочтительно от 100 до 750, более предпочтительно от 125 до 500, от 150 до 400 или даже от 175 до 300,
e. Функциональность, определяемая как среднечисловое количество С-Н/С=С групп на молекулу, составляет от 2 до 30, предпочтительно от 3 до 20, более предпочтительно от 4 до 12
f. Температура стеклования Tg = от 220 (примерно -53°С) до 320 K (примерно 47°С), предпочтительно от 230 (примерно -43°С) до 300 (примерно 27°С), более предпочтительно от 240 (примерно -33°С) до 290 (примерно 17°С), наиболее предпочтительно от 250 (примерно -23°С) до 280 (примерно 7°С) (измеренная методом DSC при скорости нагревания 10 K/мин (10°С/мин)).